СПОСОБ ГИДРООЧИСТКИ И ДЕПАРАФИНИЗАЦИИ

1. Способ гидроочистки и депарафинизации углеводородного сырья, кипящего в диапазоне 170-450°C, включающий стадии:
(a) гидроочистки указанного сырья в условиях гидроочистки в первой реакционной зоне с получением гидроочищенного выходящего потока первой ступени; и
(b) введения по меньшей мере части гидроочищенного выходящего потока первой ступени во вторую реакционную зону, в которой гидроочищенный выходящий поток первой ступени подвергается серии чередующихся стадий депарафинизации и стадий гидроочистки, причем стадии депарафинизации осуществляются в условиях каталитической депарафинизации, а стадии гидроочистки осуществляются в условиях гидроочистки, при этом первая стадия в указанной серии чередующихся стадий депарафинизации и гидроочистки является стадией депарафинизации, а последняя стадия в указанной серии чередующихся стадий депарафинизации и гидроочистки является стадией гидроочистки, и стадии депарафинизации осуществляются с использованием катализатора депарафинизации, который содержит гидрирующий компонент - металл VIII группы, кристаллиты деалюминированного алюмосиликатного цеолита и связующий материал - тугоплавкий оксид с низкой кислотностью, который по существу не содержит оксида алюминия.
2. Способ по п. 1, в котором во второй реакционной зоне осуществляется три стадии гидроочистки и три стадии депарафинизации.
3. Способ по п. 1 или 2, в котором объем каждого из слоев катализатора, в которых осуществляются соответствующие стадии гидроочистки, меньше, чем объем каждого из слоев катализатора, в которых осуществляются соответствующие стадии депарафинизации.
4. Способ по п. 1 или 2, в котором гидроочистка на стадии (а) осуществляется при температуре в диапазоне 300-400°C и при давлении в диапазоне 20-80 бар абс.
5. Способ по п. 1 или 2, в котором стадии гидроочистки на стадии (b) осуществляют в присутствии водорода при температуре в диапазоне 280-420°C и при давлении в диапазоне 20-80 бар абс.
6. Способ по п. 1 или 2, в котором стадии депарафинизации на стадии (b) осуществляются в присутствии водорода при температуре в диапазоне 280-420°С и при давлении в диапазоне 20-80 бар абс.
7. Способ по п. 1 или 2, в котором гидрирующий компонент катализатора депарафинизации - металл VIII группы представляет собой никель.
8. Способ по п. 1 или 2, в котором связующее с низкой кислотностью представляет собой диоксид кремния.
9. Способ по п. 1 или 2, в котором кристаллиты алюмосиликатного цеолита имеют поры, содержащие 10 атомов кислорода.
10. Способ по п. 9, в котором кристаллиты алюмосиликатного цеолита относятся к типу MFI.
11. Способ по п. 1 или 2, в котором кристаллиты деалюминированного алюмосиликатного цеолита получены путем контактирования кристаллитов цеолита с водным раствором фторсиликатной соли, которая представлена формулой:
2/b
6
+
(A)SiF, где «А» представляет собой катион металла или неметалла, отличный от H и имеющий валентность «b», предпочтительно аммоний.
12. Способ по п. 11, в котором экструдат кристаллитов алюмосиликатного цеолита и связующего с низкой кислотностью приводят в контакт с водным раствором фторсиликатной соли.
13. Способ по п. 1 или 2, в котором гидроочистка осуществляется с использованием катализатора, который содержит металл и/или соединение металла группы VIII периодической таблицы, и металл и/или соединение металла группы VIB периодической таблицы.
14. Способ по п. 1 или 2, в котором углеводородное сырье кипит в диапазоне температур 170-450°C.
15. Способ по п. 1 или 2, в котором углеводородное сырье представляет собой газойль.